【事件の表示】
　特願２０１２−２３３２９７「光学ガラス」拒絶査定不服審判事件〔平成２５年２月７日出願公開、特開２０１３−２８５３２、請求項の数（５）〕について、次のとおり審決する。
【結　論】
　原査定を取り消す。
　本願の発明は、特許すべきものとする。
【理　由】
１　手続の経緯
　本願は、平成２０年１月３１日に出願した特願２００８−２１６４３号の一部を平成２４年１０月２２日に新たな特許出願としたものであって、平成２４年１２月１９日付けで手続補正がされ、平成２６年４月３０日付けで拒絶理由通知がされ、平成２６年７月７日付けで手続補正がされ、この手続補正に対して、平成２７年１月２９日付けで補正却下の決定がなされると同時に拒絶査定（原査定）がされ、これに対して、平成２７年５月７日に拒絶査定不服審判の請求がされると同時に手続補正がされ、平成２８年３月１０日付けで拒絶理由通知（以下、「当審拒絶理由通知１」という。）がされ、平成２８年５月１１日付けで手続補正がされ、平成２８年６月２８日付けで本件審判の請求は成り立たないとの審決（以下、「一次審決」という。）がされ、これに対して、平成２８年８月１０日に審決取消訴訟（平成２８年（行ケ）第１０１８９号）が提起され、平成２９年１０月２５日付けで一次審決を取り消すとの判決がされ、平成２９年１１月２９日付けで拒絶理由通知（以下、「当審拒絶理由通知２」という。）がされ、平成３０年１月２２日付けで手続補正がされたものである。
　なお、平成２９年１２月２２日付けで刊行物等提出書が提出されている。
２　原査定の概要
　原査定（平成２７年１月２９日付け拒絶査定）は、平成２４年１２月１９日付けで手続補正された特許請求の範囲の記載は、その請求項１〜１１に係る発明の範囲まで、明細書に開示された内容を拡張又は一般化できないから、特許法第３６条第６項第１号に規定する要件（サポート要件）を満たしてないというものである。
３　本願発明及び本願明細書の記載事項
（１）本願発明について
　本願請求項１〜５に係る発明（以下、それぞれ「本願発明１」〜「本願発明５」といい、まとめて「本願発明」という。）は、平成３０年１月２２日付けで手続補正された特許請求の範囲の請求項１〜５に記載された事項により特定される発明であり、本願発明１は以下のとおりの発明である。
　「【請求項１】
「屈折率（ｎｄ）が１．７８以上１．９０以下、アッベ数（νｄ）が２２以上２８以下、部分分散比（θｇ，Ｆ）が０．６０２以上０．６２０以下の範囲の光学定数を有し、
　質量％の比率で
ＳｉＯ２を１０％以上３０％以下、
Ｎｂ２Ｏ５を４０％超６５％以下、
ＺｒＯ２を０．１％以上１５％以下、
ＴｉＯ２を１％以上９％以下
含有し、
Ｂ２Ｏ３の含有量が０〜２０％、
ＧｅＯ２の含有量が０〜５％、
Ａｌ２Ｏ３の含有量が０〜５％、
ＷＯ３の含有量が０〜１５％、
ＺｎＯの含有量が０〜１５％、
ＳｒＯの含有量が０〜１５％、
Ｌｉ２Ｏの含有量が０〜４．９０％、
Ｎａ２Ｏの含有量が０〜２０％、
Ｓｂ２Ｏ３の含有量が０〜１％
であり、
　ＴｉＯ２／（ＺｒＯ２＋Ｎｂ２Ｏ５）が０．２０以下であり、
　ＳｉＯ２、Ｂ２Ｏ３、ＴｉＯ２、ＺｒＯ２、Ｎｂ２Ｏ５、ＷＯ３、ＺｎＯ、ＳｒＯ、Ｌｉ２Ｏ、Ｎａ２Ｏの合計含有量が９０％超であることを特徴とする光学ガラス。」
　ここで、「屈折率（ｎｄ）が１．７８以上１．９０以下、アッベ数（νｄ）が２２以上２８以下、部分分散比（θｇ，Ｆ）が０．６０２以上０．６２０以下の範囲の光学定数を有」することを「本願物性要件」、「質量％の比率でＳｉＯ２を１０％以上３０％以下、Ｎｂ２Ｏ５を４０％超６５％以下、ＺｒＯ２を０．１％以上１５％以下、ＴｉＯ２を１％以上９％以下含有し、Ｂ２Ｏ３の含有量が０〜２０％、ＧｅＯ２の含有量が０〜５％、Ａｌ２Ｏ３の含有量が０〜５％、ＷＯ３の含有量が０〜１５％、ＺｎＯの含有量が０〜１５％、ＳｒＯの含有量が０〜１５％、Ｌｉ２Ｏの含有量が０〜４．９０％、Ｎａ２Ｏの含有量が０〜２０％、Ｓｂ２Ｏ３の含有量が０〜１％であり、ＴｉＯ２／（ＺｒＯ２＋Ｎｂ２Ｏ５）が０．２０以下であり、ＳｉＯ２、Ｂ２Ｏ３、ＴｉＯ２、ＺｒＯ２、Ｎｂ２Ｏ５、ＷＯ３、ＺｎＯ、ＳｒＯ、Ｌｉ２Ｏ、Ｎａ２Ｏの合計含有量が９０％超である」ことを「本願組成要件」という。
（２）本願明細書の記載事項
　本願明細書の発明の詳細な説明には、次の記載はある。
　ア　「【背景技術】
【０００２】
　高屈折率高分散ガラスは、各種レンズなどの光学素子用材料として非常に需要が多く、屈折率（ｎｄ）が１．７８以上、アッベ数（νｄ）が３０以下である光学ガラス・・・が知られている。
【０００３】
　これら光学ガラスが使用される光学系はデジタルカメラなどの光学製品に搭載されるが、色収差を改善するためには、高屈折率高分散領域の光学ガラスに部分分散比が小さいことが望まれている。
【０００４】
　以上の理由より、光学設計上の有用性という観点で従来から高屈折率高分散を有し、部分分散比が小さい光学ガラスが強く求められている。
【０００５】
　特に、屈折率（ｎｄ）が１．７８以上、アッベ数（νｄ）が３０以下の範囲の光学定数を有する高屈折率高分散の光学ガラスが強く求められている。」
　イ　「【発明が解決しようとする課題】
【００１０】
　本発明の目的は、前記背景技術に記載した光学ガラスに見られる諸欠点を総合的に解消し、前記の光学定数を有し、部分分散比が小さい光学ガラスを提供することにある。」
　ウ　「【課題を解決するための手段】
【００１１】
　本発明者は、上記課題を解決するために、鋭意試験研究を重ねた結果、特定量のＳｉＯ２、Ｎｂ２Ｏ５及びＺｒＯ２を含有し、且つ、ＴｉＯ２／（ＺｒＯ２＋Ｎｂ２Ｏ５）の比率と、ＳｉＯ２、Ｂ２Ｏ３、ＴｉＯ２、ＺｒＯ２、Ｎｂ２Ｏ５、ＷＯ３、ＺｎＯ、ＳｒＯ、Ｌｉ２Ｏ、Ｎａ２Ｏの合計含有量を所定の範囲内にすることにより、前記の光学定数を有し、部分分散比が小さい光学ガラスが得られた。
【００１２】
　本発明の第１の構成は、屈折率（ｎｄ）が１．７８以上、アッベ数（νｄ）が３０以下、部分分散比（θｇ，Ｆ）が０．６２０以下の範囲の光学定数を有し、必須成分としてＳｉＯ２、Ｎｂ２Ｏ５を含有し、質量％の比率でＮｂ２Ｏ５が４０％より多いことを特徴とする光学ガラスである。
【００１３】
　本発明の第２の構成は、酸化物基準の質量％の比率でＫ２Ｏが２％未満、ＴｉＯ２／（ＺｒＯ２＋Ｎｂ２Ｏ５）が０．３２未満、かつＳｉＯ２、Ｂ２Ｏ３、ＴｉＯ２、ＺｒＯ２、Ｎｂ２Ｏ５、ＷＯ３、ＺｎＯ、ＳｒＯ、Ｌｉ２Ｏ、Ｎａ２Ｏの合計含有量が９０％より多いことを特徴とする前記構成１に記載の光学ガラスである。
【００１４】
　本発明の第３の構成は、酸化物基準の質量％で、
ＳｉＯ２    １０〜４０％、
Ｎｂ２Ｏ５    ４０％より多く６５％以下、
並びに
Ｂ２Ｏ３    ０〜２０％及び／又は
ＧｅＯ２    ０〜１０％及び／又は
Ａｌ２Ｏ３    ０〜１０％及び／又は
ＴｉＯ２    ０〜１５％及び／又は
ＺｒＯ２    ０〜１５％及び／又は
ＷＯ３    ０〜１５％及び／又は
ＺｎＯ    ０〜１５％及び／又は
ＳｒＯ    ０〜１５％及び／又は
Ｌｉ２Ｏ    ０〜１５％及び／又は
Ｎａ２Ｏ    ０〜２０％及び／又は
Ｓｂ２Ｏ３    ０〜１％
の各成分を含有することを特徴とする前記構成１〜２に記載の光学ガラスである。」
　エ　「【発明を実施するための形態】
【００２０】
　本発明の光学ガラスの各成分について説明する。以下、特に断らない限り各成分の含有率は酸化物基準の質量％を意味する。
【００２１】
　ＳｉＯ２成分は、本発明の光学ガラスにおいて、ガラス形成酸化物成分として欠かすことのできない成分であり、ガラスの粘度を高め、耐失透性および化学的耐久性を向上させるのに有効である。しかし、その量が少なすぎるとその効果が不十分であり、多すぎると逆に耐失透性、溶融性が悪化しやすくなる。従って、好ましくは１０％、より好ましくは１２％、最も好ましくは１４％を下限として含有することができ、好ましくは４０％、より好ましくは３５％、最も好ましくは３０％を上限として含有することができる。
・・・
【００２３】
　Ｂ２Ｏ３成分は、ガラス形成酸化物として作用する任意成分であり、ガラス転移点（Ｔｇ）を下げるのに有効である。しかし、その量が多すぎると化学的耐久性が悪化しやすくなる。従って、好ましくは２０％、より好ましくは１５％、最も好ましくは１０％を上限として含有することができる。
・・・
【００２５】
　ＧｅＯ２成分は、屈折率を高め、耐失透性を向上させる効果を有する任意成分であり、ガラス形成酸化物として作用する。しかし、その量が多すぎると原料が非常に高価であるため、コストが高くなる。従って、好ましくは１０％、より好ましくは５％、最も好ましくは３％を上限として含有することができる。
・・・
【００２７】
　Ａｌ２Ｏ３成分は、化学的耐久性の改善に有効な任意成分である。しかし、その量が多すぎると耐失透性が悪化しやすくなる。従って、好ましくは１０％、より好ましくは５％、最も好ましくは３％を上限として含有することができる。
・・・
【００２９】
　ＴｉＯ２成分は、屈折率を高め、分散を大きくする効果がある。しかし、その量が多すぎると可視光短波長域の透過率を悪化させ、部分分散比も大きくなる。従って、好ましくは１５％、より好ましくは１２％、最も好ましくは９％を上限として含有することができる。なお、ＴｉＯ２は任意成分であるため、含有しなくとも本発明のガラスを製造することは可能であるが、前記効果を発揮させやすくするためにも、好ましくは０％を超え、より好ましくは０．１％、最も好ましくは１％を下限とする。
・・・
【００３１】
　ＺｒＯ２成分は、屈折率を高め、部分分散比を小さくし、化学的耐久性を向上させる効果がある。しかし、その量が多すぎると逆に耐失透性が悪化しやすくなる。従って、好ましくは１５％、より好ましくは１３％、最も好ましくは１２％を上限として含有することができる。なお、ＺｒＯ２は任意成分であるため、含有しなくとも本発明のガラスを製造することは可能であるが、前記効果を発揮させやすくするためにも、好ましくは０％を超え、より好ましくは０．１％、最も好ましくは１％を下限とする。
・・・
【００３３】
　Ｎｂ２Ｏ５成分は、屈折率を高め、分散を大きくしつつ部分分散比を小さくし、化学的耐久性及び耐失透性を改善するのに有効な必須の成分である。しかし、その量が少なすぎるとその効果が不十分となり、多すぎると逆に耐失透性が悪くなり、可視光短波長域の透過率も悪化しやすくなる。従って、好ましくは４０％より多く、より好ましくは４１％、最も好ましくは４２％を下限として含有することができ、好ましくは６５％、より好ましくは６０％、最も好ましくは５６％を上限として含有することができる。
・・・
【００３５】
　Ｓｂ２Ｏ３成分は、ガラス溶融時の脱泡のために任意に添加しうるが、その量が多すぎると可視光領域の短波長領域における透過率が悪化しやすくなる。従って、好ましくは１％、より好ましくは０．５％、最も好ましくは０．２％を上限として含有できる。
・・・
【００３８】
　ＷＯ３成分は、光学定数を調整し、耐失透性を改善する効果がある。しかし、その量が多すぎると逆に耐失透性や可視光領域の短波長域の光線透過率が悪くなる上、部分分散比が大きくなる。従って、好ましくは１５％、より好ましくは１２％、最も好ましくは１０％を上限として含有することができる。
・・・
【００４８】
　ＺｎＯ成分は、ガラス転移温度（Ｔｇ）を低くし、化学的耐久性を改善する効果がある。しかし、その量が多すぎると耐失透性が悪化しやすくなる。従って、好ましくは１５％、より好ましくは１０％、最も好ましくは５％を上限として含有することができる。
・・・
【００５４】
　ＳｒＯ成分は光学定数の調整に有効である。しかし、その量が多すぎると耐失透性が悪化しやすくなる。従って、好ましくは１５％、より好ましくは１０％、最も好ましくは５％を上限として含有することができる。
・・・
【００５６】
　ＢａＯ成分は光学定数の調整に有効である。しかし、その量が多すぎると耐失透性が悪化しやすくなる。従って、好ましくは１５％、より好ましくは１０％、最も好ましくは５％を上限として含有することができる。
・・・
【００５８】
　Ｌｉ２Ｏ成分は、部分分散比を小さくし、ガラス転移温度（Ｔｇ）を大幅に下げ、かつ、混合したガラス原料の溶融を促進する効果があり、本発明の組成系においてはリヒートプレス成形時の失透を抑制する効果がある。しかし、その量が多すぎると耐失透性が急激に悪化しやすくなる。従って、好ましくは１５％、より好ましくは１３％、最も好ましくは１１％を上限として含有することができる。なお、Ｌｉ２Ｏは任意成分であるため、含有しなくとも本発明のガラスを製造することは可能であるが、前記効果を発揮させやすくするためにも、好ましくは０％を超え、より好ましくは０．１％、最も好ましくは１％を下限とする。
・・・
【００６０】
　Ｎａ２Ｏ成分は、ガラス転移温度（Ｔｇ）を下げ、混合したガラス原料の溶融を促進する効果がある。しかし、その量が多すぎると耐失透性が急激に悪化しやすくなる。従って、好ましくは２０％、より好ましくは１５％、最も好ましくは１３％を上限として含有することができる。なお、Ｎａ２Ｏは任意成分であるため、含有しなくとも本発明のガラスを製造することは可能であるが、前記効果を発揮させやすくするためにも、好ましくは０％を超え、より好ましくは０．１％、最も好ましくは４％を下限とする。」
　オ　「【００７３】
　本発明者は、前記範囲内の光学定数において、ＴｉＯ２成分の含有量とＺｒＯ２成分、Ｎｂ２Ｏ５成分の合計含有量の比を所定の値に調節することにより、部分分散比（θｇ，Ｆ）が小さいガラスが得られることを見出した。すなわちＴｉＯ２／（ＺｒＯ２＋Ｎｂ２Ｏ５）の値が、好ましくは０．３２未満、より好ましくは０．２、最も好ましくは０．１５を上限とすることができる。
【００７４】
　また、本発明者は、ＳｉＯ２、Ｂ２Ｏ３、ＴｉＯ２、ＺｒＯ２、Ｎｂ２Ｏ５、ＷＯ３、ＺｎＯ、ＳｒＯ、Ｌｉ２Ｏ、Ｎａ２Ｏの各成分の合計含有量を調節することにより、高屈折率高分散特性を有し、部分分散比が小さく、リヒートプレス成形時の失透を抑制したガラスが得られることを見出した。すなわちＳｉＯ２、Ｂ２Ｏ３、ＴｉＯ２、ＺｒＯ２、Ｎｂ２Ｏ５、ＷＯ３、ＺｎＯ、ＳｒＯ、Ｌｉ２Ｏ、Ｎａ２Ｏの合計含有量の値が、好ましくは９０％より多く、より好ましくは９１％、最も好ましくは９４％を下限とすることができる。
【００７５】
　さらに、所望の光学定数を維持し、部分分散比（θｇ，Ｆ）が小さく、かつ安価なガラスを得るためには、ＴｉＯ２／（ＺｒＯ２＋Ｎｂ２Ｏ５）の値、およびＳｉＯ２、Ｂ２Ｏ３、ＴｉＯ２、ＺｒＯ２、Ｎｂ２Ｏ５、ＷＯ３、ＺｎＯ、ＳｒＯ、Ｌｉ２Ｏ、Ｎａ２Ｏの合計含有量の値を同時に上記所定の好ましい範囲内にするほうがよい。」
　カ　「【００８３】
　次に本発明の光学ガラスの物性について説明する。
　前述のとおり、本発明の光学ガラスは光学設計上の有用性の観点から、屈折率（ｎｄ）が好ましくは１．７８、より好ましくは１．８、最も好ましくは１．８２を下限とし、好ましくは１．９５、より好ましくは１．９２、最も好ましくは１．９を上限とする。
【００８４】
　また、本発明の光学ガラスは光学設計上の有用性の観点から、アッベ数（νｄ）が好ましくは１８、より好ましくは２０、最も好ましくは２２を下限とし、好ましくは３０、より好ましくは２８、最も好ましくは２７を上限とする。
【００８５】
　また、本発明の光学ガラスは光学設計上の有用性の観点から、部分分散比（θｇ，Ｆ）が好ましくは０．５９８、より好ましくは０．６００、最も好ましくは０．６０２を下限とし、好ましくは０．６２０、より好ましくは０．６１９、最も好ましくは０．６１８を上限とする。」
　キ　「【実施例】
【００９０】
　以下、本発明の実施例について述べるが、本発明はこれら実施例に限定されるものではない。
【００９１】
　本発明のガラスの実施例（Ｎｏ．１〜Ｎｏ．６６）の組成を、これらのガラスの屈折率（ｎｄ）、アッベ数（νｄ）、部分分散比（θｇ，Ｆ）、ガラス転移温度（Ｔｇ）、屈伏点（Ａｔ）および失透試験と共に表１〜表９に示した。このうち、実施例（Ｎｏ．１〜Ｎｏ．７、Ｎｏ．１０〜Ｎｏ．２０、Ｎｏ．２２、Ｎｏ．２３、Ｎｏ．４２、Ｎｏ．４３、Ｎｏ．４６、Ｎｏ．４７、Ｎｏ．５８、Ｎｏ．５９）は、本発明の参考例である。表中、各成分の組成は質量％で表示するものとする。
【００９２】
　また、比較例のガラス（Ｎｏ．Ａ〜Ｎｏ．Ｃ）の組成を、これらのガラスの屈折率（ｎｄ）、アッベ数（νｄ）、部分分散比（θｇ，Ｆ）、ガラス転移温度（Ｔｇ）、屈伏点（Ａｔ）および失透試験と共に表１０に示した。表中、各成分の組成は質量％で表示するものとする。
【００９３】
【表１】
【００９４】
【表２】
【００９５】
【表３】
【００９６】
【表４】
【００９７】
【表５】
【００９８】
【表６】
【００９９】
【表７】
【０１００】
【表８】
【０１０１】
【表９】
【０１０２】
【表１０】
【０１０３】
　表１〜表９に示した本発明の実施例の光学ガラス（Ｎｏ．１〜Ｎｏ．６６）は、酸化物、水酸化物、炭酸塩、硝酸塩等の通常の光学ガラス用原料を表１〜表９に示した各実施例の組成の割合となるように秤量し、混合し、白金るつぼに投入し、組成による溶融性に応じて、１１００〜１４００℃で、３〜５時間溶融、清澄、攪拌して均質化した後、金型等に鋳込み徐冷することにより得ることができた。
【０１０４】
　屈折率（ｎｄ）及びアッベ数（νｄ）は徐冷降温速度を−２５℃／時にして得られた光学ガラスについて測定した。
【０１０５】
　部分分散比（θｇ，Ｆ）は、徐冷降温速度を−２５℃／時にして得られた光学ガラスについてＣライン（波長  ６５６．２７ｎｍ）における屈折率（ｎＣ）、Ｆライン（波長  ４８６．１３ｎｍ）における屈折率（ｎＦ）、ｇライン（波長  ４３５．８３５ｎｍ）における屈折率（ｎｇ）を測定し、θｇ，Ｆ＝（ｎｇ−ｎＦ）／（ｎＦ−ｎＣ）による式にて算出した。
・・・
【０１０８】
　失透試験は、１０〜４０ｍｍの大きさにガラス塊を切断したものをガラス試料とし、電気炉内で所定の温度まで１〜３時間で昇温し、所定の温度で３０分間保持した後、炉内で放冷した。その後、ガラス試料を２面研磨して目視および顕微鏡にてガラス中の失透を観察した。観察の結果、失透のないものを○、失透のあるものを×として表記した。
【０１０９】
　表１〜表９に見られる通り、本発明の実施例の光学ガラス（Ｎｏ．１〜Ｎｏ．６６）はすべて、前記範囲内の光学定数（屈折率（ｎｄ）及びアッベ数（νｄ））を有し、部分分散比（θｇ，Ｆ）が０．６２０以下であり、６６０℃の失透試験でガラス内部に失透が発生していない。また、ガラス転移温度（Ｔｇ）が６５０℃以下であるため、精密モールドプレス成形に適している。
【０１１０】
　これに対し、表１０に示す組成の比較例Ａ〜Ｃの各試料について、上記実施例と同じ条件にてガラスを作製し、同一の評価方法により、作製したガラスを評価した。比較例Ａ〜Ｂに見られる通り、質量％の比率でＫ２Ｏが２％未満、の範囲外にあるため、失透試験で失透が発生している。また、比較例Ｃに見られる通り、ＴｉＯ２／（ＺｒＯ２＋Ｎｂ２Ｏ５）が０．３２未満、かつＳｉＯ２、Ｂ２Ｏ３、ＴｉＯ２、ＺｒＯ２、Ｎｂ２Ｏ５、ＷＯ３、ＺｎＯ、ＳｒＯ、Ｌｉ２Ｏ、Ｎａ２Ｏの合計含有量が９０％より多い、の範囲外にあるため、部分分散比（θｇ，Ｆ）が０．６２０以下を満足しない。従って、工業的に利用できない。」
　ク　「【産業上の利用可能性】
【０１１１】
　以上、述べたとおり、本発明の光学ガラスは、組成がＳｉＯ２−Ｎｂ２Ｏ５系であり、かつ、質量％の比率でＮｂ２Ｏ５が４０％より多いガラスであって、屈折率（ｎｄ）が１．７８以上、アッベ数（νｄ）が３０以下、部分分散比（θｇ，Ｆ）が０．６２０以下の範囲の光学定数を有しているから、光学設計上、非常に有用であり、また、転移温度（Ｔｇ）が６５０℃以下であるから、精密モールドプレス成形に適しており、産業上非常に有用である。」
４　サポート要件の検討
（１）特許請求の範囲の記載がサポート要件に適合するか否かについては、特許請求の範囲の記載と発明の詳細な説明の記載とを対比し、特許請求の範囲に記載された発明が、発明の詳細な説明に記載された発明であり、発明の詳細な説明の記載又はその示唆により当業者が当該発明の課題を解決できると認識できる範囲のものであるから否か、また、その記載や示唆がなくとも当業者が出願時の技術常識に照らし当該発明の課題を解決できると認識できる範囲のものであるか否かを検討して判断すべきと解される。
（２）これを本願発明についてみると、上記３（２）ア及びイによれば、本願発明の課題は、「高屈折率高分散であって、かつ、部分分散比が小さい光学ガラスを提供する」ことであるところ、本願発明１は、上記３（１）のとおり、「光学ガラス」を本願物性要件と本願組成要件によって特定するものであり、このうち、本願物性要件は、本願発明の課題を、「屈折率（ｎｄ）が１．７８以上１．９０以下、アッベ数（νｄ）が２２以上２８以下、部分分散比（θｇ，Ｆ）が０．６０２以上０．６２０以下」という光学定数により定量的に表現するものであって、本願組成要件で特定される光学ガラスを、本願発明の課題を解決できるものに限定するための要件ということができる。
　そして、このような本願発明に係る特許請求の範囲の構成からすれば、その記載がサポート要件に適合するものといえるためには、本願組成要件で特定される光学ガラスが発明の詳細な説明に記載されていることに加え、本願組成要件で特定される光学ガラスが高い蓋然性をもって本願物性要件を満たしていることを、発明の詳細な説明の記載や示唆又は本願出願時の技術常識から当業者が認識できることが必要というべきである。
（３）上記観点から、本願明細書の発明の詳細な説明の記載及び本願出願時の技術常識に基づき、サポート要件を検討する。
　発明の詳細な説明には、上記３（２）ウ及びエによれば、光学ガラスの組成について、本願組成要件に規定される各成分を、その規定に係る数値範囲で含有することが記載され、また、上記３（２）オによれば、「ＴｉＯ２／（ＺｒＯ２＋Ｎｂ２Ｏ５）の値」及び「ＳｉＯ２、Ｂ２Ｏ３、ＴｉＯ２、ＺｒＯ２、Ｎｂ２Ｏ５、ＷＯ３、ＺｎＯ、ＳｒＯ、Ｌｉ２Ｏ、Ｎａ２Ｏの合計含有量」を本願組成要件に規定される数値範囲とすることが記載されている。そして、発明の詳細な説明には、上記３（２）キのとおり、実施例（Ｎｏ．８、９、２１、２４〜３８、４１、４４、４５、４８〜５７、６０〜６６）として、本願組成要件を満たす具体的な組成物も記載されている。
　また、上記（２）のとおり、本願発明の課題は、「高屈折率高分散であって、かつ、部分分散比が小さい光学ガラスを提供する」ことであり、本願物性要件は、これを光学定数により定量的に表現するものであるところ、発明の詳細な説明には、上記３（２）エ及びオによれば、本願発明の課題解決手段として、本願組成要件を満たすものとすべき理由が説明されており、Ｎｂ２Ｏ５成分は、屈折率を高め、分散を大きくしつつ部分分散比を小さくし、化学的耐久性及び耐失透性を改善するのに有効な必須成分であること（上記３（２）エの段落【００３３】）から、本願組成要件において、その含有量が４０％超６５％以下とされ、組成物中で最も多い成分とされていることが理解でき、さらに、ＺｒＯ２成分は、屈折率を高め、部分分散比を小さくする効果があり（同段落【００３１】）、他方、ＴｉＯ２成分は、屈折率を高め、分散を大きくする効果がある反面、その量が多すぎると部分分散比が大きくなること（同段落【００２９】）から、「部分分散比が小さい光学ガラス」を得るためには、ＺｒＯ２及びＮｂ２Ｏ５の含有量に対してＴｉＯ２の含有量が多くなりすぎることを避ける必要があり、そのためにＴｉＯ２／（ＺｒＯ２＋Ｎｂ２Ｏ５）の値を一定以下とするものであること（上記３（２）オの段落【００７３】）が理解でき、これが、本願組成要件において、各成分の含有量とともに規定される「ＴｉＯ２／（ＺｒＯ２＋Ｎｂ２Ｏ５）を０．２以下」との特定に反映され、本願発明の課題の解決にとって重要な構成となっていることが理解できる。
　一方、発明の詳細な説明における実施例には、本願組成要件を満たす実施例（Ｎｏ．８、９、２１、２４〜３８、４１、４４、４５、４８〜５７、６０〜６６）に係る組成物が、本願物性要件の全てを満たすことが示されているが、これら組成物の組成は、本願組成要件に規定された各成分の含有比率、「ＴｉＯ２／（ＺｒＯ２＋Ｎｂ２Ｏ５）の値」及び「ＳｉＯ２、Ｂ２Ｏ３、ＴｉＯ２、ＺｒＯ２、Ｎｂ２Ｏ５、ＷＯ３、ＺｎＯ、ＳｒＯ、Ｌｉ２Ｏ、Ｎａ２Ｏの合計含有量」の各数値範囲の一部のものでしかなく、上限から下限までの数値範囲を網羅するものでない。そのため、本願組成要件で特定される光学ガラスのうち、実施例に示された数値範囲を超える組成に係る光学ガラスについても、本願物性要件を満たし得るものであることを当業者が高い蓋然性をもって認識できることが必要である。
（４）そこで検討するに、まず、光学ガラスの製造に関して、ガラスの物性が多くの成分の総合的な作用により決定されるものであるため、ターゲットとされる物性を有する光学ガラスを製造するにあたり、既知の光学ガラスの配合組成を基本にして、その成分の一部を、当該物性に寄与することが知られている成分に置き換える作業を行い、ターゲットでない他の物性に支障がでないように複数の成分の混合比を変更するなどして試行錯誤を繰り返すことで当該配合組成を見出すのが通常行われる手順であり、このことは、本願出願時において、光学ガラスの技術分野の技術常識であったものと認められる。
　そして、このような技術常識からすれば、光学ガラス分野の当業者であれば、発明の詳細な説明の実施例に示された組成物を基本にして、特定の成分の含有量をある程度変化させた場合であっても、これに応じて他の成分を適宜増減させることにより、当該特定の成分の増減による物性の変化を調整して、もとの組成物と同様に本願物性要件を満たす光学ガラスを得ることも可能であることを理解できる。さらに、上記（３）のとおり、当業者は、発明の詳細な説明の記載から、本願物性要件を満たす光学ガラスを得るためには、「Ｎｂ２Ｏ５成分」の含有比率、及び、「ＴｉＯ２／（ＺｒＯ２＋Ｎｂ２Ｏ５）の値」を一定以下とすることが特に重要であることを理解できるから、これらの条件を維持しながら、光学ガラスの製造において通常行われる試行錯誤の範囲内で上記のような成分調整を行うことにより、高い蓋然性をもって本願物性要件を満たす光学ガラスを得られることが可能であることも認識できる。
（５）そこで、本願物性要件を満たす光学ガラスを得ることができることを認識し得る範囲が、本願組成要件に規定された各成分における数値範囲の全体に及ぶものかについて更に検討する。
　ア　ＴｉＯ２／（ＺｒＯ２＋Ｎｂ２Ｏ５）について
　ＴｉＯ２／（ＺｒＯ２＋Ｎｂ２Ｏ５）の上限値（０．２０）について検討すると、実施例中最多の値は０．１４（実施例６５）であるところ、比較例Ｂにおいて、ＴｉＯ２／（ＺｒＯ２＋Ｎｂ２Ｏ５）が０．３０である場合にも本願物性要件を満足する光学ガラスが得られていることから、当業者であれば、０．１４と０．３０の中間の数値である０．２０（上限値）においても、本願物性要件を満足する光学ガラスが得られることが可能であると高い蓋然性をもって認識できる。
　イ　Ｎｂ２Ｏ５、ＺｒＯ２及びＴｉＯ２の含有量について
　Ｎｂ２Ｏ５、ＺｒＯ２及びＴｉＯ２は、上記（３）で検討したとおり屈折率、分散及び部分分散比の光学定数に影響する成分であるから、当業者であれば、本願物性要件に関係するＴｉＯ２／（ＺｒＯ２＋Ｎｂ２Ｏ５）の値を０．２以下とする条件を維持するように、Ｎｂ２Ｏ５、ＴｉＯ２及びＺｒＯ２の含有量を調整するとともに、本願組成要件を満たすように、上記３（２）エに記載された上記光学定数に影響しない成分によって、全体組成を１００％になるように調整を行うものといえる。
　そこで、Ｎｂ２Ｏ５の上限値（６５％）について検討すると、例えば、実施例中最多の含有量（５４．１１％）を有する実施例６０において、ＴｉＯ２／（ＺｒＯ２＋Ｎｂ２Ｏ５）を０．１０に維持するように、Ｎｂ２Ｏ５を５４．１１％から６５％（変化量＋１０．８９％）、ＺｒＯ２を１．８７％から０．１％（同−１．７７％）、ＴｉＯ２を５．６１％から６．５１％（同＋０．９０％）とするとともに、これら成分の増加分（＋１０．０２％）を、光学定数に影響しないＳｉＯ２を１４．９５％から１０％（同−４．９５％）、Ｂ２Ｏ３を９．３５％から４．２８％（同−５．０７％）とするように調整することで、本願物性要件及び本願組成要件を満たす光学ガラスが得られることを当業者であれば認識できる。また、Ｎｂ２Ｏ５の下限値（４０％）について検討すると、例えば、実施例中最少の含有量（４３．７１％）を有する実施例２４において、Ｎｂ２Ｏ５を４３．７１％から４０％（変化量−３．７１％）とし、ＺｒＯ２を１０．４８％から１４．１９％（同＋３．７１％）とするように調整することで、ＴｉＯ２／（ＺｒＯ２＋Ｎｂ２Ｏ５）を０．１２に維持し、本願物性要件及び本願組成要件を満たす光学ガラスが得られることを当業者であれば認識できる。
　次に、ＺｒＯ２の上限値（１５％）について検討すると、例えば、実施例中最多の含有量（１０．６８％）を有する実施例３８において、ＺｒＯ２を１０．６８％から１５％（変化量＋４．３２％）とし、Ｎｂ２Ｏ５を４７．４８％から４３．１６％（同−４．３２％）とするように調整することで、ＴｉＯ２／（ＺｒＯ２＋Ｎｂ２Ｏ５）を０．０３に維持し、本願物性要件及び本願組成要件を満たす光学ガラスが得られることを当業者であれば認識できる。また、ＺｒＯ２の下限値（０．１％）について検討すると、例えば、実施例中最少の含有量（１．８５％）を有する実施例５０において、ＺｒＯ２を１．８５％から０．１％（変化量−１．７５％）とし、Ｎｂ２Ｏ５を５３．６１％から５５．３６％（同＋１．７５％）とするように調整することで、ＴｉＯ２／（ＺｒＯ２＋Ｎｂ２Ｏ５）を０．１２に維持し、本願物性要件及び本願組成要件を満たす光学ガラスが得られることを当業者であれば認識できる。
　さらに、ＴｉＯ２の上限値（９％）について検討すると、例えば、実施例中最多の含有量（７．８９％）を有する実施例６５において、ＴｉＯ２／（ＺｒＯ２＋Ｎｂ２Ｏ５）を０．１４に維持するように、ＴｉＯ２を７．８９％から９％（変化量＋１．１１％）、Ｎｂ２Ｏ５を５０．７９％から５９．０３％（同＋８．２４％）、ＺｒＯ２を５．２６％のまま（同±０％）とするとともに、これら成分の増加分（＋９．３５％）を、光学定数に影響しないＳｉＯ２を２２．８１％から１３．４６％（同−９．３５％）、あるいは、Ｎａ２Ｏを１１．４０％から２．０５％（同−９．３５％）とするように調整することで、本願物性要件及び本願組成要件を満たす光学ガラスが得られることを当業者であれば認識できる。また、ＴｉＯ２の下限値（１％）について検討すると、例えば、実施例中最少の含有量（１．９４％）を有する実施例３７において、ＴｉＯ２を１．９４％から１％（変化量−０．９４％）、Ｎｂ２Ｏ５を４７．４８％から４０．０１％（同−７．４７％）、ＺｒＯ２を１０．６８％から０．１％（同−１０．５８％）として、ＴｉＯ２／（ＺｒＯ２＋Ｎｂ２Ｏ５）を０．０２５とするとともに、これら成分の減少分（−１８．９９％）を、光学定数に影響しないＳｉＯ２を１５．５３％から３０％（同＋１４．４７％）、Ｂ２Ｏ３を９．７１％から１４．２３％（同＋４．５２％）とするように調整することで、本願物性要件及び本願組成要件を満たす光学ガラスが得られることを当業者であれば認識できる。
　ウ　ＳｉＯ２の含有量について
　必須成分であるＳｉＯ２の上限値（３０％）について検討すると、ＳｉＯ２は、上記光学定数に影響しない成分であるから、例えば、実施例中最多の含有量（２５．４９％）を有する実施例８において、ＳｉＯ２を２５．４９％から３０％（変化量＋４．５１％）とし、この増加分を、光学定数に影響しないＮａ２Ｏを９．８０％から５．２９％（同−４．５１％）とすることで、本願物性要件及び本願組成要件を満たす光学ガラスが得られることを当業者であれば認識できる。また、ＳｉＯ２の下限値（１０％）について検討すると、例えば、実施例中最少の含有量（１４．１６％）を有する実施例４９において、ＳｉＯ２を１４．１６％から１０％（変化量−４．１６％）とし、この増加分を、光学定数に影響しないＢ２Ｏ３を８．８５％から１３．０１％（同＋４．１６％）、あるいは、Ｎａ２Ｏを１１．５０％から１５．６６％（同＋４．１６％）とすることで、本願物性要件及び本願組成要件を満たす光学ガラスが得られることを当業者であれば認識できる。
　エ　任意成分の含有量について
　Ｂ２Ｏ３、ＧｅＯ２、Ａｌ２Ｏ３、ＷＯ３、ＺｎＯ、ＳｒＯ、Ｌｉ２Ｏ、Ｎａ２Ｏ、Ｓｂ２Ｏ３は任意成分として特定されており、上記３（２）エによれば、Ｌｉ２Ｏは部分分散比を小さくする成分であり、ＧｅＯ２は屈折率を高める成分であり、ＷＯ３とＳｒＯは光学定数を調整する成分であり、その他は上記光学定数に影響しない成分といえる。
　まず、Ｌｉ２Ｏの上限値（４．９０％）について検討すると、当該上限値は、実施例８（Ｌｉ２Ｏ含有量４．９０％）によってサポートされている。また、Ｌｉ２Ｏの下限値（０％）について検討すると、例えば、実施例中最少の含有量（１．７２％）を有する実施例６３において、Ｌｉ２Ｏを１．７２％から０％（変化量−１．７２％）とし、部分分散比を小さくする成分であるＺｒＯ２を８．６２％から１０．３４％（同＋１．７２％）とし、Ｎｂ２Ｏ５（４９．９１％）及びＴｉＯ２（６．０３％）を変化せずに、あるいは、Ｎｂ２Ｏ５を４９．９１％から５１．６３％（同＋１．７２％）とし、ＺｒＯ２（８．６２％）及びＴｉＯ２（６．０３％）を変化せずに、ＴｉＯ２／（ＺｒＯ２＋Ｎｂ２Ｏ５）を０．１０に調整することで、本願物性要件及び本願組成要件を満たす光学ガラスが得られることを当業者であれば認識できる。
　次に、ＧｅＯ２、ＷＯ３、ＳｒＯについて検討すると、それぞれが下限値（０％）の実施例が記載されているのみであるが、例えば、実施例６０において、ＴｉＯ２／（ＺｒＯ２＋Ｎｂ２Ｏ５）を０．１０に維持するように、ＧｅＯ２を０．００％から上限値５％（変化量＋５．００％）とし、屈折率を高める成分である、ＴｉＯ２を５．６１％から５．１１％（同−０．５０％）、Ｎｂ２Ｏ５を５４．１１から４９．６１％（同−４．５０％）、ＺｒＯ２を１．８７％のまま（同±０％）と調整すること、あるいは、ＷＯ３またはＳｒＯを０．００％から上限値１５％（同＋１５．００％）とし、光学定数に影響のある成分である、ＴｉＯ２を５．６１％から４．１１％（同−１．５０％）、Ｎｂ２Ｏ５を５４．１１から４０．６１％（同−１３．５０％）、ＺｒＯ２を１．８７％のまま（同±０％）と調整することで、本願物性要件及び本願組成要件を満たす光学ガラスが得られることを当業者であれば認識できる。
　さらに、光学定数に影響しないＢ２Ｏ３、Ａｌ２Ｏ３、ＺｎＯ、Ｎａ２Ｏ、Ｓｂ２Ｏ３について検討すると、例えば、実施例中最少のＮａ２Ｏ含有量（６．８０％）を有する実施例３２は、Ｂ２Ｏ３が０．００％、Ａｌ２Ｏ３が０．００％、ＺｎＯが０．００％であり、Ｂ２Ｏ３、Ａｌ２Ｏ３、ＺｎＯの下限値をサポートしている。さらに、Ｎａ２Ｏ及びＳｂ２Ｏ３含有量の下限値について検討すると、例えば、同例において、ＴｉＯ２／（ＺｒＯ２＋Ｎｂ２Ｏ５）を変更せずに、Ｎａ２Ｏを６．８０％から下限値０％（変化量−６．８０％）とし、光学定数に影響しない成分であるＢ２Ｏ３を０．００％から６．８０％（同＋６．８０％）に調整すること、あるいは、Ｓｂ２Ｏ３を０．１０％から下限値０％（同−０．１０％）とし、ＳｉＯ２を２４．２４％から２５．３４％（同＋０．１０％）に調整することで、それぞれ、本願物性要件及び本願組成要件を満たす光学ガラスが得られることを当業者であれば認識できる。また、これら成分の上限値について検討すると、例えば、実施例最多のＢ２Ｏ３含有量（９．７１％）及びＮａ２Ｏ含有量（１２．６２％）を有する実施例３８において、ＴｉＯ２／（ＺｒＯ２＋Ｎｂ２Ｏ５）を変更せずに、Ｂ２Ｏ３を９．７１％から上限値２０％（変化量＋１０．２９％）とし、Ｎａ２Ｏを１２．６２％から２．３３％（同−１０．２９％）に調整すること、Ａｌ２Ｏ３を０．００％から上限値５％（同＋５．００％）とし、Ｎａ２Ｏを１２．６２％から７．６２％（同−５．００％）に調整すること、ＺｎＯを０．００％から上限値１５％（同＋１５．００％）とし、Ｎａ２Ｏを１２．６２％から２．６２％（同−１０．００％）、Ｂ２Ｏ３を９．７１％から４．７１％（同−５．００％）と調整すること、Ｎａ２Ｏを１２．６２％から上限値２０％（同＋７．３８％）とし、Ｂ２Ｏ３を９．７１％から２．３３％（同−７．３８％）と調整すること、あるいは、Ｓｂ２Ｏ３を０．１０％から上限値１％（同＋０．９０％）とし、Ｎａ２Ｏを１２．６２％から１１．７２％（同−０．９０％）に調整することで、それぞれ、本願物性要件及び本願組成要件を満たす光学ガラスが得られることを当業者であれば認識できる。
　オ　ＳｉＯ２、Ｂ２Ｏ３、ＴｉＯ２、ＺｒＯ２、Ｎｂ２Ｏ５、ＷＯ３、ＺｎＯ、ＳｒＯ、Ｌｉ２Ｏ、Ｎａ２Ｏの合計含有量について
　当該合計含有量の下限値（９０％）について検討すると、例えば、当該合計含有量が９９．９１％である実施例６０において、上記エで検討しように、光学定数に影響するＧｅＯ２を０．００％から５％（変化量＋５．００％）とし、ＴｉＯ２／（ＺｒＯ２＋Ｎｂ２Ｏ５）を０．１０に維持するように、ＴｉＯ２を５．６１％から５．１１％（同−０．５０％）、Ｎｂ２Ｏ５を５４．１１から４９．６１％（同−４．５０％）、ＺｒＯ２を１．８７％のまま（同±０％）とし、さらに、光学定数に影響しないＡｌ２Ｏ３を０．００％から４．９１％（同＋４．９１％）とし、Ｎａ２Ｏを９．３５％から４．４４％（同−４．９１％）にして、当該合計含有量を９０％に調整することで、本願物性要件及び本願組成要件を満たす光学ガラスが得られることを当業者であれば認識できる。
（６）以上のとおり、本願組成要件に規定された数値範囲の全体にわたって、本願物性要件を満たす光学ガラスを得ることができることを当業者が認識し得るものといえる。
　したがって、本願発明１及びこれを引用する本願発明２〜５は、発明の詳細な説明に記載された発明といえ、特許請求の範囲の記載は、特許法第３６条第６項第１号に規定する要件を満たしている。
５　原査定についての判断
　上記４で検討したとおり、本願の特許請求の範囲の記載は、特許法第３６条第６項第１号に規定する要件を満たしているから、原査定を維持することはできない。
６　当審拒絶理由について
　当審拒絶理由通知１及び当審拒絶理由通知２で通知した拒絶理由について検討する。
（１）特許法第３６条第６項１号について
　平成２７年５月７日付け、あるいは、平成２８年５月１１日付けで手続補正された特許請求の範囲の記載に関して、請求項１に記載された各成分含有量の数値範囲（以下、まとめて「補正前の本願組成要件」という。）の全体にわたって、請求項１に記載された屈折率、アッベ数及び部分分散比（以下、「補正前の本願物性要件」という。）を満たす光学ガラスを得ることを当業者が認識し得ないから、請求項１〜５に係る発明は、発明の詳細な説明に記載された発明でないとの拒絶の理由を通知したが、上記４で検討したとおりであるから、この拒絶の理由は解消した。
（２）特許法第３６条第４項第１号について
　手続補正前の本願組成要件の全体にわたって、補正前の本願物性要件を満たす光学ガラスを得るためには、当業者に過度の試行錯誤を要求するものであるから、発明の詳細な説明には、当業者が請求項１〜５に係る発明を実施できる程度に明確かつ十分に記載されていないとの拒絶の理由を通知した。
　しかしながら、上記４で検討したとおり、本願組成要件の数値範囲を満たす光学ガラスは、発明の詳細な説明に具体的に記載された実施例（Ｎｏ．８、９、２１、２４〜３８、４１、４４、４５、４８〜５７、６０〜６６）、及び、光学ガラスの技術分野の技術常識を踏まえれば、本願物性要件を満足する光学ガラスとなると当業者が認識できるから、この拒絶の理由は解消した。
（３）特許法第３６条第６項第２号について
　平成２７年５月７日付けで手続補正された特許請求の範囲の各成分含有量の数値範囲に関して、全体の組成が１００％を超える場合があり、特許請求の範囲の記載が不明確であるとの拒絶の理由を通知した。
　しかしながら、平成２８年５月１１日付けの手続補正によって、対象となる請求項１の「ＧｅＯ２の含有量が０〜１０％」及び「Ａｌ２Ｏ３の含有量が０〜１０％」は、それぞれ、「ＧｅＯ２の含有量が０〜５％」及び「Ａｌ２Ｏ３の含有量が０〜５％」と補正され、さらに対象となる請求項３及び４は削除され、特許請求の範囲の全体の組成が１００％を超えることはなくなったため、この拒絶の理由は解消した。
（４）特許法第３９条第２項について
　当審拒絶理由通知１で通知した特許法第３９条第２項の拒絶の理由は、平成２８年５月１１日付けの手続補正によって対象となる請求項が削除されたため、この拒絶の理由は解消した。
７　刊行物等提出書について
　平成２９年１２月２２日付けの刊行物等提出書において、刊行物１（国際公開第２００４／１１０９４２号）及び刊行物２（特開２００４−１６１５９８号公報）が提出されるとともに、刊行物１の実施例１１及び１８、並びに、刊行物２の実施例９の各光学ガラスの部分分散比に関する実験成績証明書１及び２が提出された。
　しかしながら、刊行物１の実施例１１のＴｉＯ２含有量（１５．００％）、ＺｒＯ２含有量（０．００％）、及び、ＴｉＯ２／（ＺｒＯ２＋Ｎｂ２Ｏ５）の値（０．３３６３）は、本願組成要件を満たしておらず、部分分散比（０．６２３１）も、本願物性要件を満たしていないし、同実施例１８のＺｒＯ２含有量（０．００％）、及び、ＳｉＯ２、Ｂ２Ｏ３、ＴｉＯ２、ＺｒＯ２、Ｎｂ２Ｏ５、ＷＯ３、ＺｎＯ、ＳｒＯ、Ｌｉ２Ｏ、Ｎａ２Ｏの合計含有量（８５．００％）は、本願組成要件を満していないため、刊行物１には、本願物性要件及び本願組成要件を同時に満足する光学ガラスは実質的に記載されているといえない。
　また、刊行物２の実施例９のＬｉ２Ｏ含有量（５．０％）、及び、ＳｉＯ２、Ｂ２Ｏ３、ＴｉＯ２、ＺｒＯ２、Ｎｂ２Ｏ５、ＷＯ３、ＺｎＯ、ＳｒＯ、Ｌｉ２Ｏ、Ｎａ２Ｏの合計含有量（９０．０％）は、本願物性要件を満たしておらず、同例のＫ２Ｏ含有量（８．０％）をＮａＯ含有量に置換して、前記合計含有量を９８．０％にできたとしても、前記Ｌｉ２Ｏ含有量は依然として５．０％であるため、刊行物２にも、本願物性要件及び本願組成要件を同時に満足する光学ガラスは実質的に記載されているといえない。
　しかも、刊行物１及び２には、高屈折率高分散の光学ガラスの部分分散比を小さくするとの課題も、当該課題を解決するための具体的な手段も記載されていない。
　したがって、刊行物等提出書の刊行物１及び２を考慮しても、本件発明が新規性または進歩性を有さないとすることはできない。
８　むすび
　以上のとおり、原査定の拒絶理由及び当審からの拒絶理由のいずれによっても本願を拒絶することはできない。
　他に本願を拒絶すべき理由を発見しない。
　よって、結論のとおり審決する。